(57)【要約】【課題】同軸極細線とコネクタとの接続において、半田付け又はかしめ接合を用いず、また、接続後の同軸極細線の不要部の切断に機械的なせん断加工を用いずに、レーザを用いた非接触による同軸極細線とコネクタの接合、及び同軸極細線の切断を行うことにより、高品質、高信頼性の同軸細線コネクタの製造を可能にする。【解決手段】芯線のばらけ防止部６を有した状態の同軸極細線３の芯線４を、コネクタ１の金属端子２に当接させて装着し、レーザを照射することにより、芯線４と金属端子２を微細溶接する溶接ステップを行い、この溶接ステップの後に、不要となるばらけ防止部６含む芯線部分をレーザ照射により切断する切断ステップを経て、同軸極細線３とコネクタ１との接続を行うことにより、非接触で接合、切断ができ、接合力の強い、加工精度の高い同軸細線コネクタを製造する。【選択図】図５
2006120364.tif 000002
【特許請求の範囲】
【請求項１】
芯線のばらけ防止部を有した同軸細線の芯線をコネクタの金属端子に当接させた状態でレーザを照射することにより、芯線と金属端子を微細溶接する溶接ステップと、
前記溶接ステップの後に、不要となるばらけ防止部をレーザ照射により切断する切断ステップと、
を備えたことを特徴とする同軸細線コネクタの製造方法。
【請求項２】
前記同軸細線を、かしめを備えた前記金属端子のかしめ位置にセットした状態で、レーザを照射して溶接を行うことを特徴とする請求項１に記載の同軸細線コネクタの製造方法。
【請求項３】
前記同軸細線を前記コネクタの金属端子上に整列させてセットし、斜め方向からレーザを照射して溶接を行うことを特徴とする請求項１に記載の同軸細線コネクタの製造方法。
【請求項４】
前記同軸細線を、前記金属端子のパターン上のレーザ照射方向から遠ざかる端側に寄せてセットすることを特徴とする請求項３に記載の同軸細線コネクタの製造方法。
【請求項５】
前記セットした前記同軸細線の両サイドからレーザを照射することを特徴とする請求項３に記載の同軸細線コネクタの製造方法。
【請求項６】
前記同軸細線のレーザによる接合部、及び／又は切断部を、予め、つぶしによって圧縮しておくことを特徴とする請求項１乃至請求項５のいずれかに記載の同軸細線コネクタの製造方法。
【請求項７】
前記つぶしによって前記接合部のつぶされた面が粗面化されるようにすることを特徴とする請求項６に記載の同軸細線コネクタの製造方法。
【請求項８】
前記同軸細線の溶接と切断を同時に行うことを特徴とする請求項１に記載の同軸細線コネクタの製造方法。
【請求項９】
前記同軸細線のレーザにより溶接及び切断する箇所に、予めＶ溝を形成しておくことを特徴とする請求項８に記載の同軸細線コネクタの製造方法。
【請求項１０】
前記Ｖ溝の片面側にレーザを照射して、前記同軸細線を溶接及び切断することを特徴とする請求項９に記載の同軸細線コネクタの製造方法。
【発明の詳細な説明】
【技術分野】
【０００１】
本発明は、小型電子機器などに用いる、多芯で、極細の導体を用いた電気コネクタ及びコネクタへのケーブルの接続を含む同軸細線コネクタの製造方法に関するものである。
【背景技術】
【０００２】
近年、高集積度ＬＳＩの出現により電気信号の出力端子数が激増し、これに伴い接続するコネクタのケーブル数も増大してきており、コネクタの小型化の点から、このような多芯のケーブルを出来るだけコンパクトにする必要があり、極細の導体サイズの電線が使用されてきている。そして、従来、ケーブルとコネクタなどとの接続におけるコネクタの金属端子と同軸の細線を接合する手段としては、かしめによる圧着接合や、半田によるろう接合が主として用いられている。
【０００３】
従来、かしめによる圧着接合では、電線の太さ、すなわち導体のサイズ及び絶縁の厚さに合わせた圧着端子を選択し、これを電線の端部にかしめ、この圧着端子を介して接続する方法が広く用いられている。しかし、極細の導体サイズのように、導体が極めて細くなると、これに適合するサイズの圧着端子がないという問題がある。そのため、電線の中心導体に対しては、やや大きめの圧着端子を使用せざるを得ず、圧着機の圧着部分を極端に小さくし、むりやりかしめると、中心導体が安定して保持されなくなり、接触抵抗や引張り破断強度が安定しにくいという性能上の問題が生じたり、圧着機の無理な力を加えてかしめるため、これらの消耗、破損が生じやすいという問題が生じる。
【０００４】
これに対し、極細の導体の電線に圧着端子をかしめるに際し、ダミーの導体を設け、中心導体に加えてダミーの導体を一緒にして太くすることにより、かしめ易くして、導体を保持する圧着方法も提案されている（例えば、特許文献１参照）。しかしながら、この場合、ダミーの導体を必要とし、作業を複雑化する問題があった。
【０００５】
一方、半田付けによるろう接合では、コネクタの端子配列面上に複数の端子の接続部が配列されて、それらの複数の接続部はそれぞれ平面を成し、互いに密に近接して列を成して、ケーブルの芯線が対応接続部にそれぞれ半田接続される。各芯線または接続部にクリーム半田を付着させてから、しかる後に、クリーム半田を加熱して、接続部と芯線との半田結線を行っている。
【０００６】
ところが、芯線が細線のときにはクリーム半田の量が十分でなく、その結果、半田不良の可能性があった。また、クリーム半田の供給に手間がかり、さらには、クリーム半田が流れて隣接する接続部同士間で短絡してしまうという問題もあった。これに対して、隣接せる二つのリブ部により各端子の接続部を離間して配列する溝部を形成することより、隣接せる接続部同士間で短絡の虞れのない電気コネクタも提案されている（例えば、特許文献２参照）。しかしながら、この場合においても、端子の加工精度が一段と高く要求されると共に、極細線の接続における半田付け作業がますます微細化し、手間が掛かるという問題があった。
【０００７】
ここで、従来のコネクタと同軸極細線の接続のプロセス例を図１７を用いて簡単に説明する。同図（ａ）は、金属端子２を備えるコネクタ１の構成を示し、同図（ｂ）は、コネクタ１に装着する同軸極細線３の構成を示し、同軸極細線３は端部において被覆を所定長だけストリップして剥がした中心導体の芯線４（切断後の分離された部分を４ａと表示）を持ち、グランドバー５は同軸極細線３をコネクタ１に取り付けるための金属製の金具であり、芯線４に貼り付けられた樹脂又は紙製のフィルムによるばらけ防止部６は、芯線４がばらばらにならないように芯線４の先端部間を固定する。同軸極細線３は、同軸を形成する中心導体の芯線４と外部導体７及び両者間の絶縁体（図示していない）と、外部導体７を他の絶縁体（図示していない）で被覆して構成される。同図（ｃ）は、同軸極細線３をコネクタ１に取り付けた状態を示し、芯線４は半田付け又はかしめにより金属端子２と接合される。この従来のプロセスでは、芯線４をコネクタ１の金属端子２に当接する際、同図（ｂ）に示すように予め芯線４を接合部以外で、ばらけ防止部６を含めカットする必要がある。このカットによりばらけ防止部６が切り取られるため、多芯線である同軸極細線３の芯線４がばらばらになり、同図（ｃ）における同軸極細線３の芯線４の金属端子２上での接合のための位置設定のセットに手間取っていた。さらに、半田付け作業、又はかしめ作業においても、上記のように種々の問題を抱えていた。
【特許文献１】特開平０６−０８４５４７号公報
【特許文献２】特開２００１−００６７９４号公報
【発明の開示】
【発明が解決しようとする課題】
【０００８】
上述のように、従来のコネクタの金属端子と同軸線を接合する手段として用いるかしめ（特に０．４ｍｍピッチの金属端子への接合では主流）による圧着接合や、半田付けによるろう接合においては、コネクタが多端子化されてくると、これに伴い接続ケーブルもさらに多芯細線化され、金属端子のピッチが０．３ｍｍのように微細の同軸極細線の接合になってくると、かしめによる圧着接合では、ますます、かしめ部の肉厚がとれず、接合力が弱くなるという問題が生じ、一方、半田付けによるろう接合においては、半田接合部が硬くなることによる脆弱化の問題が生じてくる。
【０００９】
さらに、同軸極細線を切断するプロセスにおいて、通常は機械的なせん断加工等を用いて行うが、特に、接合前に切断を行う場合では、同軸極細線の芯線部の整列（パターン上に芯線を倣わせる）に時間が掛かるという問題が生じ、接合後に行う場合では、切断時にコネクタや接合部を傷つけるという問題が生じている。このように、同軸極細線のコネクタ接続においては、細線化、多芯化、及び小型化に伴い、接合、切断作業工程のより緻密な高精度性、高速性、及び高品質性が要求される。
【００１０】
本発明は、上記の問題を解決するためになされたものであり、レーザを用いて非接触により、芯線を溶融させて金属端子と接合させる接合プロセス、及び接合後に芯線を非接触で切断するレーザ切断プロセスを用いることにより、極細線接合加工に対し、接合力が強く、加工精度が高くかつ加工の容易な、品質の安定する信頼性の高い同軸細線コネクタの製造方法を提供することを目的とする。
【課題を解決するための手段】
【００１１】
上記目的を達成するために請求項１の発明は、芯線のばらけ防止部を有した同軸細線の芯線をコネクタの金属端子に当接させた状態でレーザを照射することにより、芯線と金属端子を微細溶接する溶接ステップと、前記溶接ステップの後に、不要となるばらけ防止部をレーザ照射により切断する切断ステップとを備えた同軸細線コネクタの製造方法である。
【００１２】
請求項２の発明は、請求項１に記載の製造方法おいて、前記同軸細線を、かしめを備えた前記金属端子のかしめ位置にセットした状態で、レーザを照射して溶接を行うものである。
【００１３】
請求項３の発明は、請求項１に記載の製造方法において、前記同軸細線を前記コネクタの金属端子上に整列させてセットし、斜め方向からレーザを照射して溶接を行うものである。
【００１４】
請求項４の発明は、請求項３に記載の製造方法おいて、前記同軸細線を、前記金属端子のパターン上のレーザ照射方向から遠ざかる端側に寄せてセットするものである。
【００１５】
請求項５の発明は、請求項３に記載の製造方法において、前記セットした前記同軸細線の両サイドからレーザを照射するものである。
【００１６】
請求項６の発明は、請求項１〜請求項５のいずれかに記載の製造方法において、前記同軸細線のレーザによる接合部、及び／又は切断部を、予め、つぶしによって圧縮しておくものである。
【００１７】
請求項７の発明は、請求項６に記載の製造方法において、前記つぶしによって前記接合部のつぶされた面が粗面化されるようにするものである。
【００１８】
請求項８の発明は、請求項１に記載の製造方法において、前記同軸細線の溶接と切断を同時に行うものである。
【００１９】
請求項９の発明は、請求項８に記載の製造方法において、前記同軸細線のレーザにより溶接及び切断する箇所に、予めＶ溝を形成しておくものである。
【００２０】
請求項１０の発明は、請求項９に記載の製造方法において、前記Ｖ溝の片面側にレーザを照射して、前記同軸細線を溶接及び切断するものである。
【発明の効果】
【００２１】
請求項１の発明によれば、コネクタと同軸細線との接合において、半田付けやかしめ加工ではなく、レーザを用いて非接触による接合プロセスにより、微細で強固な接合を精度よく確実に行うことができ、さらに接合後の切断においては、機械的なせん断加工ではなく、芯線を非接触で切断するレーザ切断プロセスを用いることにより、不要となるばらけ防止部の切断時にコネクタや接合部を傷付けることなく安全に切断することができる。また、同軸細線のばらけ防止部の付いた状態で芯線の金属端子への当接ができることにより、この当接作業が簡単に素早く確実に行える。さらに、半田付けを使用しないので、半田による同軸細線の芯線と金属端子との接合部における脆弱化がなくなり、また、非接触で接合，切断を行うことにより、接合表面への不純物付着等が無く、清浄な接合が可能となり、さらにまた、非半田接合なので、フラックスを使用しないため、フラックスによる端子部汚染やマイグレーション等の心配が無くなる。このように細線接合加工に対し、接合力の強い、加工が容易でかつ加工精度の高い、品質的に安定した信頼性の高い同軸細線のコネクタの製造方法を実現することができる。
【００２２】
請求項２の発明によれば、同軸細線を同軸細線コネクタに接合する際に、同軸細線を同軸細線コネクタのかしめ位置にセットできるのでセットが容易になる。
【００２３】
請求項３の発明によれば、芯線の真上からレーザ照射して芯線内部の伝熱効果により間接的に金属端子との界面において溶着を起こさせるのではなく、斜め照射により、直接、界面にレーザを照射させることにより、効率良く界面部を溶着させることができる。
【００２４】
請求項４の発明によれば、芯線を金属端子幅の端に寄せることにより、芯線と金属端子面の両方を見た照射面が広くなり、レーザ光を芯線と金属端子面以外に当たらないようにするレーザ照射のセットが容易になる。
【００２５】
請求項５の発明によれば、レーザを芯線の左右両方向から照射するのでレーザパワーが倍となり、１方向からのレーザ照射に比べ強力に照射することができ、界面部を極めて強固に、高速に溶着させることができる
【００２６】
請求項６の発明によれば、同軸細線の芯線はより線で構成されているので、このより線をつぶして圧着し、互いに密着させ、等価的に細線の接合部の物理的容量を減らしておくことにより、溶接界面への熱伝導を良くすることができ、より効率的に、容易に接合、切断を行うことが可能となる。
【００２７】
請求項７の発明によれば、レーザの当たる接合部を粗面化することにより、レーザ光の乱反射を促進し接合部の熱吸収を高めることが可能となり、溶着し易くなる。
【００２８】
請求項８の発明によれば、同軸細線の接合，切断工程を一つの工程に集約させることができ、工程を簡略化できる。
【００２９】
請求項９の発明によれば、溶接界面への熱伝達速度が向上して同軸細線の接合を容易にすると同時に同軸細線を切り離し易くする。
【００３０】
請求項１０の発明によれば、溶接側の同軸細線のＶ溝面にレーザ照射を行うことにより、確実に同軸細線の溶接側と切断側を常に一定方向に分離することができる。
【発明を実施するための最良の形態】
【００３１】
以下、本発明の一実施形態に係る同軸極細線コネクタの製造方法について図面を参照して説明する。図１は、本発明の製造方法で用いるコネクタの構造を示す。絶縁材から作られたコネクタ１は、同軸極細線の芯線と接合するための複数の金属端子２が植設されている。図２は、コネクタ１に装着される同軸極細線３の構造を示す。同軸極細線３の中心導体の芯線４は、同軸極細線３の端部において、同軸線を形成する外部導体７と絶縁層（図示していない）及び絶縁カバー（図示していない）の被覆を所定長だけストリップして剥がされており、金属製のグランドバー５は同軸極細線３をコネクタ１に取り付けるために備えられたものであり、ばらけ防止部６は芯線がばらばらにならないように固定するために、芯線に樹脂又は紙製のフィルムが貼り付けられている。外部導体７は同軸極細線３の同軸を形成する金属のシールド層であり、グランドバー５と電気的に接続されている。また、この外部導体７と中心導体の芯線４との間はフッ素系樹脂からなる絶縁層を持ち、外部導体７の外側はフッ素系樹脂からなる絶縁カバーで被覆されている。
【００３２】
次に、前述の図１のコネクタ１に、図２の同軸極細線３を取り付ける細線同軸コネクタの製造のプロセスについて、図３〜図６を参照して説明する。なお、図１〜図６はいずれも平面図で示している。
【００３３】
図３は、コネクタ１に同軸極細線３を装着した状態を示し、同軸極細線３の芯線４がばらけ防止部６により固定されたまま、同軸極細線３の芯線４が金属端子２上にくるように当接され、金属端子２と密着して位置設定される。同図において、点線で囲んだＡの部分は、ばらけ防止部６で固定された芯線４と金属端子２との当接部分の一部を示し、このＡ部の拡大図を、図４に示す。同図で、芯線４はコネクタ１の金属端子２の長手方向のほぼ中心に当接される。
【００３４】
次に、図５は、同軸細線コネクタの製造方法によるコネクタ１と同軸極細線３の接合と切断のステップを示す図である。同図において、同軸極細線３の芯線４はコネクタ１の金属端子２に当接され、金属端子２上の接合部８にレーザが照射されると、芯線４とコネクタ１の金属端子２は微細溶接による溶接ステップにより接合される。そして、この溶接ステップの後に、不要となるばらけ防止部６がレーザ照射により切断される。同図において、二点鎖線で囲んだ部分９はレーザによる切断部を示し、同軸極細線３はレーザによる切断ステップにより切断処理さる。また同図の点線で囲んだＢの部分は、レーザによる接合、切断により分離される芯線４の一部を示す。図６は、図５のＢ部の拡大図を示し、芯線４は金属端子２と接合部８でレーザ１０の照射により溶接される。
【００３５】
次に、本発明の同軸極細線コネクタの製造方法における溶接ステップの他の実施形態について、図７を用いて説明する。図７は、図４の金属端子２をかしめ１１を備えた金属端子２とした状態における、図４のＩ−Ｉ線断面に相当する図である。この実施形態においては、芯線４を金属端子２に装着する際に、かしめ１１により芯線４がガイドされるので芯線４の位置決めが極めて簡単に行え、また、このかしめの状態のままレーザ１０を照射して金属端子２に溶接できるので、芯線４のセットに手間が掛からず位置精度の良い接合ができる。
【００３６】
次に、本発明の同軸極細線コネクタの製造方法における溶接ステップの別の実施形態について、図８を用いて説明する。図８は、接合プロセスにおいて、レーザ１０を斜め方向から照射して芯線４と金属端子２を溶接する状態における、図４のＩ−Ｉ線断面に相当する図である。この実施形態においては、同軸極細線３の芯線４を金属端子２上に整列させて、斜め方向からレーザ１０を照射することにより、直接的に接合界面に照射し、間接的にしか照射できない真上からのレーザ照射に比べ、接合界面への熱伝導が間接的でなく直接的に作用するので、芯線４と金属端子２の溶着をより効率的に行うことができる。
【００３７】
次に、本発明の同軸極細線コネクタの製造方法における溶接ステップのさらに別の実施形態について、図９を用いて説明する。図９は、図４において、同軸極細線３の芯線４を金属端子２上の幅方向の端に寄せて位置設定して溶接する状態における、図４のＩ−Ｉ線断面に相当する図である。この実施形態においては、芯線４を金属端子２上の幅方向の端に寄せることにより、レーザ１０を照射する斜め方向からは、芯線４に接する金属端子２の溶接箇所が広く見通せ、溶接箇所へのレーザ１０の照射の設定が容易になる。特に、溶接強度を高めるために、接合部８に対するレーザ１０の光量を多くする際に、レーザ光のスポットサイズを同軸極細線３の芯線４の太さ（約７５μｍ）より大きく（スポットサイズ約１００μｍ）する場合には、芯線４と金属端子２以外の部分（コネクタ１の樹脂部など）に間違って照射しないようにセットすることが必要であるが、このような場合、本方法は有効に作用する。
【００３８】
次に、本発明の同軸極細線コネクタの製造方法における溶接ステップのさらに別の実施形態について、図１０を用いて説明する。図１０は、接合プロセスにおいて、レーザ１０をセットした同軸極細線３の芯線４の両サイドから照射して溶接する状態における、図４のＩ−Ｉ線断面に相当する図である。この実施形態においては、レーザパワーが倍になり、より強力に高速に溶着することができる。
【００３９】
次に、本発明の同軸極細線コネクタの製造方法における溶接ステップのさらに別の実施形態について、図１１を用いて説明する。図１１は、図４において、同軸極細線３の芯線４のレーザ１０による溶接箇所に、予め、つぶし又は切り欠き１２を入れて圧縮した状態における、図４のＩ−Ｉ線断面に相当する図である。この実施形態においては、同軸極細線３の芯線４はより線なので、芯線４をつぶして小さく圧縮しておくことにより、溶接界面への熱伝導が良くなり、効率的な溶接が可能となる。
【００４０】
次に、本発明の同軸極細線コネクタの製造方法における溶接ステップのさらに別の実施形態について、図１２を用いて説明する。図１２は、図１１における芯線４のつぶし１２の面を荒くして、粗面化したつぶし１３を設けた状態における、図４のＩ−Ｉ線断面に相当する図である。この実施形態においては、粗面化されたつぶし１３により、照射面がレーザ１０を全反射せずに、乱反射させることによって、レーザ１０の接合面以外への反射をできるだけ抑えて、接合面のレーザ光の熱吸収を高めることにより、効率的なレーザ溶接が可能となる。
【００４１】
次に、本発明の同軸極細線コネクタの製造方法における溶接ステップのさらに別の実施形態について、図１３を用いて説明する。図１３は、図４において、同軸極細線３のレーザ１０による切断部に、予め、つぶし又は切り欠き１４を入れて圧縮した状態における、図４のII−II線断面に相当する図である。この実施形態においては、芯線４につぶし又は切り欠き１４を入れたことにより、つぶし又は切り欠き１４の部分の熱伝導性が良くなり、レーザ１０が照射されると芯線４は簡単に切断される。なお、コネクタ１の金属端子２と芯線４の溶接箇所にできる塊１５は、溶接過程で溶融凝固してできるナゲットである。
【００４２】
次に、本発明の同軸極細線コネクタの製造方法における溶接ステップと切断ステップを同時に行う他の実施形態について、図１４を用いて説明する。図１４は、１回のレーザ照射で溶接と切断を同時に行う方法を平面図で示している。同軸極細線３の芯線４とコネクタ１の金属端子２との微細溶接による溶接ステップ時に、不要となるばらけ防止部６を含む芯線４をレーザ照射により切断する切断ステップにおいて、ばらけ防止部６側から同軸極細線３の芯線４を矢印１６の方向へ引っ張り張力を掛けておき、レーザ１０の照射による溶接時に、ナゲット１５（図１３に示す）の形成と同時に、芯線４を切断するようにする。このように溶接と切断を同時に行うことにより、同軸極細線３の芯線４の接合、切断を１つの工程に集約させることができ、工程作業が効率化できる。
【００４３】
次に、本発明の同軸極細線コネクタの製造方法における溶接ステップと切断ステップを同時に行う他の実施形態について、図１５（a）、（ｂ）を用いて説明する。図１５（a）、（ｂ）は、図４において芯線４のレーザ１０で溶接、切断する箇所に、予めＶ溝１７を形成して接合、切断するプロセスの切断前と切断後の状態における、図４のII−II線断面に相当する図である。この実施形態においては、コネクタ１の金属端子２上に芯線４が当接され、芯線４に設けたＶ溝１７にレーザ１０が照射されると、Ｖ溝１７により溶接箇所の熱伝達性が向上して同軸極細線３の芯線４の溶接を容易にすると共に、同時にＶ溝１７の谷間で芯線４を切り易くでき、接合、切断をスムーズに行うことができる。芯線４は金属端子２と接合する部分と、切断により切り離される部分４−１にＶ溝１７の両側で分離される。ここでは、切断された芯線４−１は、紙面に向かって左方向に分離されているが、分離される方向は一定でなく、同図と逆の方向の場合もあり得る。
【００４４】
次に、本発明の一実施形態に係る同軸極細線コネクタの製造方法における溶接ステップと切断ステップを同時に行う他の実施形態について、図１６（a）、（ｂ）を用いて説明する。図１６（a）、（ｂ）は、前述の図１５（a）において、溶接、切断する箇所に設けられたＶ溝１７へのレーザ１０を、Ｖ溝１７の片面側１９に照射するものである。この実施形態においては、Ｖ溝１７の中央に照射する場合に比べ、芯線４の金属端子２に溶接される側にレーザ１０を集中させることにより、強い接合と切断が同時にできる。また、溶接側を確実に溶着すると共に、切断される側の方向を常に一定にすることができ、不要な芯線４−２を決まった方向に確実に分離することができる。
【００４５】
以上述べたように、本発明による同軸極細線コネクタの製造方法によれば、コネクタと同軸極細線との接合において、半田付けやかしめ加工ではなく、レーザを用いて非接触で芯線を溶融させて金属端子と接合させる接合プロセスを用いることより、微細で強固な接合を精度よく確実に行うことができ、さらに接合後の切断においては、機械的なせん断加工ではなく、芯線を非接触で切断するレーザ切断プロセスを用いることにより、不要となるばらけ防止部を含む芯線の切断時に、コネクタや接合部を傷付けることなく安全に切断でき、極細線接合加工に対し、接合力の強い、加工が容易でかつ加工精度の高い、品質的に安定した信頼性の高い同軸極細線コネクタを製造することができる。
【００４６】
なお、本発明は、上記実施形態に限られるものではなく、様々な変形が可能である。同軸極細線を同軸細線コネクタに接合する際に、同軸極細線をかしめを設けた同軸細線コネクタのかしめ位置にセットすることで芯線の位置設定が極めて容易にできる。
【００４７】
また、レーザを斜め方向から照射することにより、直接、接合界面部にレーザを照射させることができ、効率良く接合界面部を溶着させることができると共に、芯線を金属端子の幅方向の端に当接することにより、接合界面部に対し容易で確実なレーザの照射を行うことができる。さらに、レーザを芯線の左右両度サイドから照射することでレーザパワーを倍増し、接合界面部を極めて強固に、素早く溶着させることができる。
【００４８】
また、芯線の接合部をつぶし等で圧着することで、溶接による接合界面部への熱伝導を良くすることができると共に、つぶし内面を粗面化することにより、レーザからの熱吸収をさらに高めることができ、より効率的で容易な接合、切断を行うことが可能となる。
【００４９】
さらに、同軸極細線の接合，切断工程を１回のレーザ照射で同時に行うことにより、接合、切断工程を一つの工程に集約させることができ、製造工程を簡単に、作業を効率化することができる。
【図面の簡単な説明】
【００５０】
【図１】本発明の同軸細線コネクタの製造方法が適用されるコネクタの一実施形態を示す平面図。
【図２】本発明の同軸細線コネクタの製造方法が適用される同軸極細線の一実施形態を示す平面図。
【図３】同上のコネクタに同軸極細線を当接した状態を示す平面図。
【図４】図３のＡ部の拡大図。
【図５】本発明の一実施形態による同軸細線コネクタの製造方法における接合と切断プロセスを示す平面図。
【図６】図５のＢ部の拡大図。
【図７】本発明の他の実施形態による金属端子にかしめを備えて同軸極細線を当接した接合プロセスにおける図４のＩ−Ｉ線断面相当図。
【図８】本発明の他の実施形態による金属端子に芯線を当接してレーザを斜め照射する接合プロセスにおける図４のＩ−Ｉ線断面相当図。
【図９】本発明の他の実施形態による芯線を金属端子の端側に当接した接合プロセスにおける図４のＩ−Ｉ線断面相当図。
【図１０】本発明の他の実施形態による芯線の接合部に左右両面からレーザ照射する接合プロセスにおける図４のＩ−Ｉ線断面相当図。
【図１１】本発明の他の実施形態による芯線の接合部につぶしを設けた接合プロセスにおける図４のII−II線断面相当図。
【図１２】本発明の他の実施形態による芯線の接合部のつぶしの内面を粗面化した接合プロセスにおける図４のII−II線断面相当図。
【図１３】本発明の他の実施形態による芯線の切断部につぶしを設けた切断プロセスにおける図４のII−II線断面相当図。
【図１４】本発明の他の実施形態による芯線と金属端子の接合、切断を同時に行う接合、切断プロセスを示す平面図。
【図１５】本発明の他の実施形態による芯線の接合、切断部にＶ溝を設けた接合、切断プロセスにおける図４のII−II線断面相当図であり、（a）は切断前の状態を示す図、（ｂ）は切断後の状態を示す図。
【図１６】本発明の他の実施形態による芯線の接合、切断部に設けたＶ溝の片面のみにレーザ照射を行う接合、切断プロセスにおける図４のII−II線断面相当図であり、（a）は切断前の状態を示す図、（ｂ）は切断後の状態を示す図。
【図１７】従来の同軸細線コネクタの製造方法を説明する図であり、（ａ）はコネクタの平面図、（ｂ）は切断された同軸細線を示す平面図、（ｃ）はコネクタに同軸細線を当接した状態を示す平面図。
【符号の説明】
【００５１】
１    コネクタ
２    金属端子
３    同軸極細線
４    芯線
６    ばらけ防止部
８    接合部
９    切断部
１１  かしめ
１０  レーザ
１２  接合部のつぶし又は切り欠け
１３  粗面化されたつぶし
１４  切断部のつぶし又は切り欠け
１７  Ｖ溝
１９  Ｖ溝の片方斜面
【図１】
2006120364.tif 000003
【図２】
2006120364.tif 000004
【図３】
2006120364.tif 000005
【図４】
2006120364.tif 000006
【図５】
2006120364.tif 000007
【図６】
2006120364.tif 000008
【図７】
2006120364.tif 000009
【図８】
2006120364.tif 000010
【図９】
2006120364.tif 000011
【図１０】
2006120364.tif 000012
【図１１】
2006120364.tif 000013
【図１２】
2006120364.tif 000014
【図１３】
2006120364.tif 000015
【図１４】
2006120364.tif 000016
【図１５】
2006120364.tif 000017
【図１６】
2006120364.tif 000018
【図１７】
2006120364.tif 000019